(57)【要約】      （修正有）【課題】出力因子（ＰＦ）の値が従来より大きい熱電変換材料とその製造方法を提供する。【解決手段】マンガン（Ｍｎ）と銅（Ｃｕ）と酸素とを含有し、Ｃｕ／Ｍｎのモル比が１より大きく１．５以下の範囲の値である酸化物からなることを特徴とする熱電変換材料。酸化物が、式（１）で表される前記の熱電変換材料。Ｃｕ1+xＭｎ1-xＯ2    （１）（ただし、式中のｘは０．０６以上０．１８以下の範囲の値である。）  マンガン（Ｍｎ）および銅（Ｃｕ）を、Ｃｕ／Ｍｎのモル比が１より大きく１．５以下の値となるように含有する金属化合物混合物を成形して得られる成形体を、空気中において７００℃以上１３００℃以下の温度範囲の温度で保持し、空気中または不活性ガス雰囲気中で降温することにより焼結することを特徴とする熱電変換材料の製造方法。【選択図】図１
2007335504.tif 000002
【特許請求の範囲】
【請求項１】
マンガン（Ｍｎ）と銅（Ｃｕ）と酸素とを含有し、Ｃｕ／Ｍｎのモル比が１より大きく１．５以下の範囲の値である酸化物からなることを特徴とする熱電変換材料。
【請求項２】
酸化物が、式（１）で表される請求項１記載の熱電変換材料。
Ｃｕ1+xＭｎ1-xＯ2    （１）
（ただし、式中のｘは０．０６以上０．１８以下の範囲の値である。）
【請求項３】
酸化物が、クレドネライト型結晶構造を有する請求項１または２に記載の熱電変換材料。
【請求項４】
形状が焼結体であり、該焼結体の相対密度が６０％以上である請求項１〜３のいずれかに記載の熱電変換材料。
【請求項５】
焼結体の表面の少なくとも一部が、酸素不透過膜でコーティングされている請求項４記載の熱電変換材料。
【請求項６】
請求項１〜５のいずれかに記載の熱電変換材料を有する熱電変換素子。
【請求項７】
マンガン（Ｍｎ）および銅（Ｃｕ）を、Ｃｕ／Ｍｎのモル比が１より大きく１．５以下の値となるように含有する金属化合物混合物を成形して得られる成形体を、空気中において７００℃以上１３００℃以下の温度範囲の温度で保持し、空気中または不活性ガス雰囲気中で降温することにより焼結することを特徴とする熱電変換材料の製造方法。
【請求項８】
マンガン（Ｍｎ）および銅（Ｃｕ）を、Ｃｕ／Ｍｎのモル比が１より大きく１．５以下の値となるように含有する金属化合物混合物を、空気中において６００℃以上１１００℃以下の温度範囲の温度で保持し、空気中または不活性雰囲気中で降温することにより焼成して、得られる粉末を成形して得られる成形体を空気中において９００℃以上１３００℃以下の温度範囲の温度で保持し、空気中または不活性ガス雰囲気中で降温することにより焼結することを特徴とする熱電変換材料の製造方法。
【請求項９】
金属化合物混合物中のＣｕ／Ｍｎのモル比が１より大きく１．３以下であり、焼成の降温時の雰囲気が不活性ガス雰囲気である請求項８記載の熱電変換材料の製造方法。
【請求項１０】
金属化合物混合物中のＣｕ／Ｍｎのモル比が１より大きく１．３以下であり、焼結の降温時の雰囲気が不活性ガス雰囲気である請求項７〜９のいずれかに記載の熱電変換材料の製造方法。
【発明の詳細な説明】
【技術分野】
【０００１】
本発明は熱電変換材料に関する。より詳しくはｐ型熱電変換材料に関する。
【背景技術】
【０００２】
熱電変換発電とは、熱電変換材料に温度差を付けることにより熱起電力が発生するゼーベック効果を利用して、熱エネルギーを電気エネルギーに変換することによる発電である。熱電変換発電は、地熱や焼却炉の熱などの排熱を熱エネルギーとして利用できることから、環境保全型の発電として期待されている。
【０００３】
熱電変換材料の、熱エネルギーを電気エネルギーに変換する効率（以下、「エネルギー変換効率」ということがある。）は、熱電変換材料の性能指数の値（Ｚ）に依存する。性能指数の値（Ｚ）は、熱電変換材料のゼーベック係数の値（α）、電気伝導度の値（σ）および熱伝導度の値（κ）を用いて、以下の式（１）で求まる値であり、この性能指数の値（Ｚ）が大きい熱電変換材料ほど、エネルギー変換効率が良好な熱電変換素子となるとされ、特に、式（１）中のα2×σの値が大きい熱電変換材料ほど、単位温度あたりの出力が良好な熱電変換素子となるとされている。また、このα2×σは出力因子（ＰＦ）と呼ばれている。
【０００４】
Ｚ＝α2×σ／κ      （１）
【０００５】
熱電変換材料にはゼーベック係数が正の値であるｐ型熱電変換材料と、ゼーベック係数が負の値であるｎ型熱電変換材料とがある。通常、熱電変換発電には、ｐ型熱電変換材料とｎ型熱電変換材料とを電気的に直列に接続した熱電変換素子が使用される。熱電変換素子のエネルギー変換効率は、このｐ型熱電変換材料およびｎ型熱電変換材料の性能指数の値（Ｚ）に依存する。エネルギー変換効率が良好な熱電変換素子を得るために、性能指数の値（Ｚ）が大きいｐ型熱電変換材料およびｎ型熱電変換材料が求められている。
【０００６】
従来のｐ型熱電変換材料としては、式ＣｕＭｎＯ2で表されるデラフォサイト型結晶構造を有する酸化物からなる熱電変換材料が特許文献１に例示されている。
【０００７】
【特許文献１】特開２００５−２７６９５２号公報（段落[０００９]）
【発明の開示】
【発明が解決しようとする課題】
【０００８】
本発明者らは式ＣｕＭｎＯ2で表される酸化物からなる熱電変換材料を製造するために、Ｃｕ／Ｍｎのモル比を１とする酸化物を焼結して熱電変換材料を得たのであるが、当該熱電変換材料の出力因子（ＰＦ）の値は十分なものではなかった。本発明の目的は、出力因子（ＰＦ）の値が従来より大きい熱電変換材料とその製造方法を提供することにある。
【課題を解決するための手段】
【０００９】
本発明者らは上記の課題を解決すべく、鋭意検討を行った結果、特定の組成を有する酸化物からなる熱電変換材料の出力因子（ＰＦ）の値が大きくなることを見出し、本発明に至った。
すなわち、本発明は下記の熱電変換材料、その製造方法を提供するものである。
＜１＞マンガン（Ｍｎ）と銅（Ｃｕ）と酸素とを含有し、Ｃｕ／Ｍｎのモル比が１より大きく１．５以下の範囲の値である酸化物からなることを特徴とする熱電変換材料。
＜２＞酸化物が、式（１）で表される前記＜１＞記載の熱電変換材料。
Ｃｕ1+xＭｎ1-xＯ2    （１）
（ただし、式中のｘは０．０６以上０．１８以下の範囲の値である。）
＜３＞酸化物が、クレドネライト型結晶構造を有する前記＜１＞または＜２＞に記載の熱電変換材料。
＜４＞形状が焼結体であり、該焼結体の相対密度が６０％以上である前記＜１＞〜＜３＞のいずれかに記載の熱電変換材料。
＜５＞焼結体の表面の少なくとも一部が、酸素不透過膜でコーティングされている前記＜４＞記載の熱電変換材料。
＜６＞前記＜１＞〜＜５＞のいずれかに記載の熱電変換材料を有する熱電変換素子。
＜７＞マンガン（Ｍｎ）および銅（Ｃｕ）を、Ｃｕ／Ｍｎのモル比が１より大きく１．５以下の値となるように含有する金属化合物混合物を成形して得られる成形体を、空気中において７００℃以上１３００℃以下の温度範囲の温度で保持し、空気中または不活性ガス雰囲気中で降温することにより焼結することを特徴とする熱電変換材料の製造方法。
＜８＞マンガン（Ｍｎ）および銅（Ｃｕ）を、Ｃｕ／Ｍｎのモル比が１より大きく１．５以下の値となるように含有する金属化合物混合物を、空気中において６００℃以上１１００℃以下の温度範囲の温度で保持し、空気中または不活性雰囲気中で降温することにより焼成して、得られる粉末を成形して得られる成形体を空気中において９００℃以上１３００℃以下の温度範囲の温度で保持し、空気中または不活性ガス雰囲気中で降温することにより焼結することを特徴とする熱電変換材料の製造方法。
＜９＞金属化合物混合物中のＣｕ／Ｍｎのモル比が１より大きく１．３以下であり、焼成の降温時の雰囲気が不活性ガス雰囲気である前記＜８＞記載の熱電変換材料の製造方法。
＜１０＞金属化合物混合物中のＣｕ／Ｍｎのモル比が１より大きく１．３以下であり、焼結の降温時の雰囲気が不活性ガス雰囲気である前記＜７＞〜＜９＞のいずれかに記載の熱電変換材料の製造方法。
【発明の効果】
【００１０】
本発明の熱電変換材料は、出力因子（ＰＦ）の値が良好であることから、該熱電変換材料を有する熱電変換素子はエネルギー変換効率が良好であり、該熱電変換素子は、工場の廃熱や焼却炉の廃熱、工業炉廃熱、自動車廃熱、地熱、太陽熱などを利用した熱電発電器、レーザーダイオード等の精密温度制御装置、冷暖房装置、冷蔵庫等に用いられる熱電変換素子として好適に使用でき、また、電気伝導性が良好であり、透明導電材料等の導電材料としての利用も可能であることから、本発明は工業的に極めて有用である。
【発明を実施するための最良の形態】
【００１１】
本発明の熱電変換材料はマンガン（Ｍｎ）と銅（Ｃｕ）と酸素とを含有し、Ｃｕ／Ｍｎのモル比が１より大きく１．５以下の範囲の値である酸化物からなることを特徴とする。Ｃｕ／Ｍｎのモル比が１以下であるか、または１．５を超えると、出力因子（ＰＦ）の値が低くなり、好ましくない。なお、本発明において、Ｃｕ／Ｍｎのモル比が１より大きいとは、Ｃｕのモル分率がＭｎのモル分率より大きいことを意味する。
【００１２】
本発明の熱電変換材料は、式（１）で表される酸化物からなることが好ましい。
Ｃｕ1+xＭｎ1-xＯ2      （１）
（ただし、式中のｘは０．０６以上０．１８以下の範囲の値である。）
該酸化物とすることで、本発明の熱電変換材料は、出力因子（ＰＦ）の値がより高くなる。出力因子の値がさらにより高くなる意味で、ｘは０．０８以上０．１６以下の範囲の値であることがより好ましい。
【００１３】
また、本発明の効果を阻害しない範囲で、本発明の熱電変換材料は、マンガン（Ｍｎ）と銅（Ｃｕ）の一部を、イオン半径および／または原子価の同じ、または異なる元素で置換されてもよい。この置換により、本発明の熱電変換材料の電気伝導度を向上させたり、熱伝導度を低減させたりして、性能指数の値（Ｚ）が大きくなることがある。
【００１４】
Ｍｎを置換する元素としては、具体的にはＭｇ、Ｃａ、Ｓｒ、Ｂａ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ａｌ、Ｇａ、Ｉｎ、Ｇｅ、Ｓｎ、Ｐｂ、Ｔｉ、Ｚｒ、Ｈｆ、Ｖ、Ｎｂ、Ｔａ、Ｃｒ、Ｍｏ、Ｗ、Ｃｏ、ＮｉおよびＲｕからなる群より選ばれる１種以上の元素が挙げられ、好ましくはＭｇ、Ｃａ、Ｓｒ、Ｂａ、ＣｏおよびＮｉからなる群より選ばれる１種以上の元素である。また、置換量としては、通常、Ｍｎの０．１モル％〜５０モル％である。
【００１５】
Ｃｕを置換する元素としては、具体的にはＡｇ、ＮｉおよびＺｎからなる群より選ばれる１種以上の元素が挙げられ、好ましくはＡｇおよびＮｉが挙げられる。また、置換量としては、通常、Ｃｕの０．１モル％〜５０モル％である。
【００１６】
本発明の熱電変換材料は、主に粉体、焼結体、薄膜の形状で用いられ、特に、焼結体として用いられる。本発明の熱電変換材料を焼結体として用いる場合、その形及び寸法は、熱電変換素子として適切な形で用いることができる。具体的には、板状、円柱状、角状等、熱電変換素子として適切な形で用いることができる。
【００１７】
本発明の熱電変換材料は、電気伝導度の値（σ）をより大きくする意味で、配向性の高い熱電変換材料であることが好ましい。配向性の高い熱電変換材料の形状としては、配向焼結体、単結晶等が挙げられる。
【００１８】
次に本発明の熱電変換材料を製造する方法について説明する。
本発明の熱電変換材料を焼結体の形状で用いる場合を例に挙げて、本発明の熱電変換材料を製造する方法について説明する。本発明の熱電変換材料は、焼結により本発明の熱電変換材料となる金属化合物混合物を成形して得られる成形体を、焼結することにより製造することができ、すなわち、マンガン（Ｍｎ）および銅（Ｃｕ）を、Ｃｕ／Ｍｎのモル比が１より大きく１．５以下の値となるように含有する金属化合物混合物を成形して得られる成形体を焼結することにより製造することができる。具体的には、対応する金属元素を含有する化合物を所定の組成となるように秤量し、混合した後に得られる金属化合物混合物を成形して得られる成形体を、焼結することにより製造することができる。例えば、好ましい組成の一つであるＣｕ1.1Ｍｎ0.9Ｏ2で表される化合物は、ＣｕＯとＭｎＯ2をＣｕ：Ｍｎのモル比が１．１：０．９となるように秤量し、混合した後に得られる金属化合物混合物を成形して得られる成形体を、焼結することにより製造することができる。
【００１９】
前記の金属元素を含有する化合物としては、ＣｕおよびＭｎの金属元素を含有する化合物で、例えば、酸化物を用いるか、または水酸化物、炭酸塩、硝酸塩、ハロゲン化物、硫酸塩、有機酸塩など、高温で分解および／または酸化して酸化物になる化合物が使用される。また該化合物の代わりに、前記の金属元素を含有する金属を用いてもよい。Ｃｕを含有する化合物としては、例えば、酸化第一銅、酸化第二銅、硝酸銅等が挙げられ、酸化第二銅が好ましい。また、Ｍｎを含有する化合物としては、一酸化マンガン、二酸化マンガン、三二酸化マンガン、四三酸化マンガン、硝酸マンガン、酢酸マンガン等が挙げられ、二酸化マンガンが好ましい。
【００２０】
前記金属元素を含有する化合物の混合は、乾式混合法、湿式混合法のいずれによってもよいが、金属元素を含有する化合物をより均一に混合できる方法によることが好ましく、この場合、混合装置としては、例えばボールミル、Ｖ型混合機、振動ミル、アトライター、ダイノーミル、ダイナミックミル等の装置が挙げられる。
【００２１】
成形体は、板状、角状、円柱状等の熱電変換素子として適切な形となるように製造すればよく、成形方法としては、例えば、一軸プレス、冷間静水圧プレス（ＣＩＰ）、メカニカルプレス、ホットプレス、熱間等圧プレス（ＨＩＰ）などにより行うことができる。また、成形体はバインダー、分散剤、離型剤等を含有してもよい。
【００２２】
前記成形体を、７００℃以上１３００℃以下の温度範囲の温度で保持して焼結することにより、本発明の熱電変換材料を得ることができる。焼結の保持時間としては、０．５〜４８時間が挙げられる。焼結温度が７００℃未満では焼結し難く、熱電変換材料の組成によっては、電気伝導度の値（σ）が低下することがある。また、焼結温度が１３００℃を超えるときは、熱電変換材料の組成によっては、異常粒成長や溶融することにより本発明の熱電変換材料の性能指数の値（Ｚ）が低くなる場合がある。焼結温度は、好ましくは９００℃以上１２００℃以下の範囲の温度であり、さらに好ましくは１０００℃以上１１５０℃以下である。
【００２３】
焼結の雰囲気としては、空気中または不活性ガス雰囲気が挙げられ、空気中が好ましい。不活性ガス雰囲気としては、窒素雰囲気、希ガス雰囲気が挙げられる。また、焼結において、上記温度で保持後、降温するときの雰囲気としては、空気中または不活性ガス雰囲気が挙げられる。金属化合物混合物中のＣｕ／Ｍｎのモル比が１より大きく１．３以下である場合には、上記の降温の雰囲気は、不活性ガス雰囲気であることが好ましい。
【００２４】
また、成形の前に前記金属化合物混合物を焼成することが好ましい。具体的には、マンガン（Ｍｎ）および銅（Ｃｕ）を、Ｃｕ／Ｍｎのモル比が１より大きく１．５以下の値となるように含有する金属化合物混合物を、空気中において６００℃以上１１００℃以下の温度範囲の温度で保持し、空気中または不活性雰囲気中で降温することにより焼成して、得られる粉末を成形して得られる成形体を空気中において９００℃以上１３００℃以下の温度範囲の温度で保持し、空気中または不活性ガス雰囲気中で降温することにより焼結して熱電変換材料の製造することが好ましい。焼成の保持時間としては、０．５〜２４時間が挙げられる。また、焼成により得られる焼成品につき、成形前に、粉砕を行い粉砕品を製造することもできる。この粉砕は、例えばボールミル、振動ミル、アトライター、ダイノーミル、ダイナミックミル等の通常工業的に用いられている粉砕装置により行うことができる。
【００２５】
前記のように成形の前に焼成することにより、前記金属化合物混合物に、水酸化物、炭酸塩、硝酸塩、ハロゲン化物、有機酸塩など、高温で分解および／または酸化して酸化物になり得るものが含有されている場合、酸化物としたり、炭酸ガス、結晶水を除去することが可能であり、また、焼結時に得られる焼結体の組成の均一性、焼結体の構造の均一性を向上させたり、焼結体の変形を抑制することができる。
【００２６】
また、前記焼成において、上記温度で保持後、降温するときの雰囲気としては、金属化合物混合物中のＣｕ／Ｍｎのモル比が１より大きく１．３以下である場合には、上記の降温の雰囲気は、不活性ガス雰囲気であることが好ましい。
【００２７】
上記に述べた本発明の熱電変換材料の製造方法は、本発明の熱電変換材料を焼結体の形状で用いる場合の本発明の熱電変換材料の製造方法であるが、このときは、焼結体の強度を確保する意味で、焼結体の密度は相対密度で６０％以上であることが好ましく、８０％以上であることがより好ましく、さらに好ましくは９０％以上である。また、相対密度が６０％未満であれば、電気伝導度の値（σ）も小さくなる傾向にある。焼結体の密度は、金属化合物混合物の粒子サイズ、焼成品の粒子サイズまたは粉砕品の粒子サイズ、成形体を製造するときの成形圧力、焼結の温度、焼結の時間等により、制御することができる。また、上記の焼結により得られる焼結体を粉砕して、焼結体粉砕品を製造して、該焼結体粉砕品について、再度上記のような焼結を行ってもよい。
【００２８】
また、本発明の熱電変換材料において、その表面が酸化され性能が低下するおそれがある場合は、焼結体の表面が酸素が透過しにくい酸素不透過膜でコーティングされてもよい。酸素不透過膜の材料としては具体的には、アルミナ、チタニア、ジルコニア、炭化珪素等が挙げられ、該材料で熱電変換材料をコーティングする方法としては例えば、エアロゾルデポジション法、溶射法、ＣＶＤ法（化学気相堆積法）等が挙げられる。
【００２９】
本発明の熱電変換材料は、上記の方法により製造することができるが、他の製造方法としては、共沈工程を含む方法、水熱工程を含む方法、ドライアップ工程を含む方法、スパッタリング工程を含む方法、ＣＶＤによる工程を含む方法、ゾルゲル工程を含む工程、ＦＺ（浮遊帯域溶融法）工程を含む方法、ＴＳＣＧ（テンプレート型単結晶育成法）による工程を含む方法等が挙げられる。
【００３０】
また本発明の熱電変換材料を有する熱電変換素子について説明する。熱電変換素子としては、例えば、特開平５−３１５６５７号公報に開示されているような公知の技術が使用できる。また、本発明の熱電変換材料は主にｐ型熱電変換材料であるが、この場合、ｎ型熱電変換材料を併用する。ｎ型熱電変換材料としては、公知の技術が使用でき、例えば、Ｚｎ0.98Ａｌ0.02Ｏ、ＳｒＴｉＯ3等が挙げられる（特開平８−１８６２９３号公報、特開平８−２３１２２３号公報参照）。
【実施例】
【００３１】
以下、本発明を実施例により更に詳しく説明する。尚、熱電変換材料の特性および構造の評価は以下に示す方法を用いた。
１．電気伝導度（δ）
焼結体試料を角柱状に加工し、銀ペーストで白金線を装着し、直流四端子法により、電気伝導度の値（δ）を測定した。測定は窒素ガスフロー中で室温〜１０７３Ｋの範囲で温度を変化させながら行った。δの単位は、Ｓ／ｍとした。
２．ゼーベック係数（α）
電気伝導度測定時と同様の形状に加工した焼結体試料の両端面それぞれに、Ｒ熱電対（白金−ロジウム線および白金線の対からなる）を銀ペーストにより装着して、焼結体試料両端面の温度および熱起電力を測定した。測定は窒素ガスフロー中で室温〜１０７３Ｋの範囲で温度を変化させながら行った。焼結体試料の片端面にエアを流入したガラス管を接触させて低温部を作り、焼結体試料両端面の温度をＲ熱電対で測定し、同時に焼結体試料の両端面間に生じている熱起電力（ΔＶ）を白金線で測定した。焼結体試料両端の温度差（ΔＴ）は、ガラス管に流入するエアの流量を制御することで１〜１０℃の範囲で制御し、ΔＴとΔＶの傾きからゼーベック係数の値（α）を算出した。αの単位は、μＶ／Ｋとした。
３．出力因子（ＰＦ）
上記のδ、αの値から、次式により、ＰＦの値を算出した。
ＰＦ＝α2×σ
４．構造解析
焼成品、焼結体資料の結晶構造は、株式会社リガク製Ｘ線回折測定装置ＲＩＮＴ２５００ＴＴＲ型を用いて、ＣｕＫαを線源とする粉末Ｘ線回折法により分析した。
５．焼結体の密度
焼結体試料の相対密度はアルキメデス法により算出した。
【００３２】
実施例１（ｘ＝０．１）
ＣｕＯ（株式会社高純度化学研究所製、ＣｕＯの純度９９．９％）を６．７６４ｇ、ＭｎＯ2（株式会社高純度化学研究所製、ＭｎＯ2の純度９９％）を６．０４８ｇ秤取し（原料混合比でＣｕ：Ｍｎ＝１．１：０．９、Ｃｕ／Ｍｎのモル比は１．２２）、ジルコニア製のボールを用い、湿式ボールミルにより２０時間混合した。該混合物を空気中において９００℃で１０時間保持して焼成して、得られた焼成品をジルコニア製のボールを用い、湿式ボールミルにより２０時間粉砕し、１軸プレス（成形圧は２５０ｋｇ／ｃｍ2）により円盤状に成形し、得られた成形体を空気中において１１００℃で１０時間保持し、窒素雰囲気中で降温することにより焼結し、焼結体１を得た。得られた焼結体１のＸ線回折図形を図１に示す。図１より、焼結体１はクレドネライト型結晶構造を有することがわかった。
【００３３】
焼結体１の特性としては、６７３Ｋでの測定でゼーベック係数は２６２（μＶ／Ｋ）、電気伝導度は、１．７×１０2（Ｓ／ｍ）であり、出力因子（ＰＦ）を算出すると、１２×１０-6（Ｗ／ｍＫ2）であった。
【００３４】
実施例２（ｘ＝０．０８）
原料混合比でＣｕ：Ｍｎ＝１．０８：０．９２（Ｃｕ／Ｍｎのモル比は１．１７）とした以外は実施例１と同様にして、焼結体２を作製した。
【００３５】
焼結体２の特性としては、６７３Ｋでの測定でゼーベック係数は３４３（μＶ／Ｋ）、電気伝導度は、０．９７×１０2（Ｓ／ｍ）であり、出力因子を算出すると、１１×１０-6（Ｗ／ｍＫ2）であった。また８７３Ｋでの測定でゼーベック係数は３１２（μＶ／Ｋ）、電気伝導度は、３．４×１０2（Ｓ／ｍ）であり、出力因子（ＰＦ）を算出すると、３３×１０-6（Ｗ／ｍＫ2）であった。また、焼結体２も焼結体１と同様にクレドネライト型結晶構造を有することがわかった。
【００３６】
実施例３（ｘ＝０．０６）
原料混合比でＣｕ：Ｍｎ＝１．０６：０．９４（Ｃｕ／Ｍｎのモル比は１．１３）とした以外は実施例１と同様にして、焼結体３を作製した。
【００３７】
焼結体３の特性としては、６７３Ｋでの測定でゼーベック係数は３４８（μＶ／Ｋ）、電気伝導度は、０．８１×１０2（Ｓ／ｍ）であり、出力因子（ＰＦ）を算出すると、９．８×１０-6（Ｗ／ｍＫ2）であった。また、焼結体３も焼結体１と同様にクレドネライト型結晶構造を有することがわかった。
【００３８】
実施例４（ｘ＝０．１６）
原料混合比でＣｕ：Ｍｎ＝１．１６：０．８４（Ｃｕ／Ｍｎのモル比は１．３８）とした以外は実施例１と同様にして、焼結体４を作製した。
【００３９】
焼結体４の特性としては、６７３Ｋでの測定でゼーベック係数は２１８（μＶ／Ｋ）、電気伝導度は、２．４×１０2（Ｓ／ｍ）であり、出力因子（ＰＦ）を算出すると、１１×１０-6（Ｗ／ｍＫ2）であった。また、焼結体４も焼結体１と同様にクレドネライト型結晶構造を有することがわかった。
【００４０】
実施例５（ｘ＝０．１８）
原料混合比でＣｕ：Ｍｎ＝１．１８：０．８２（Ｃｕ／Ｍｎのモル比は１．４４）とした以外は実施例１と同様にして、焼結体５を作製した。
【００４１】
焼結体５の特性としては、６７３Ｋでの測定でゼーベック係数は１９２（μＶ／Ｋ）、電気伝導度は、２．６×１０2（Ｓ／ｍ）であり、出力因子（ＰＦ）を算出すると、９．５×１０-6（Ｗ／ｍＫ2）であった。また、焼結体５も焼結体１と同様にクレドネライト型結晶構造を有することがわかった。
【００４２】
比較例１（ｘ＝０）
原料混合比でＣｕ：Ｍｎ＝１．００：１．００（Ｃｕ／Ｍｎのモル比は１）とした以外は実施例１と同様にして、焼結体６を作製した。
【００４３】
焼結体６の特性としては、６７３Ｋでの測定でゼーベック係数は８０（μＶ／Ｋ）、電気伝導度は、１１×１０2（Ｓ／ｍ）であり、出力因子を算出すると、７．０×１０-6（Ｗ／ｍＫ2）であった。
【００４４】
表１に、焼結体１〜６におけるｘの値とＰＦの値の関係を示す。
【００４５】
【表１】
2007335504.tif 000003
【図面の簡単な説明】
【００４６】
【図１】焼結体１のＸ線回折図形を示す図。
【図１】
2007335504.tif 000004